"BET法による比表面積が1500m2/g以上1700m2/g以下の活性炭にメンソールを前記活性炭の飽和メンソール量に対して80以上92以下の添着率で添着したメンソール添着活性炭。請求項1記載のメンソール添着活性炭を含むシガレット用フィルタ。前記メンソール添着活性炭が2つ以上のセグメントを有するフィルタの一部に含む請求項2記載のシガレット用フィルタ。フィルタ素材がアセテート素材である請求項2または3記載のシガレット用フィルタ。請求項2~4いずれか1項記載のシガレット用フィルタを具備したシガレット。以下、本発明の実施形態を詳細に説明する。実施形態に係るメンソール添着活性炭は、BET法による比表面積が1500m2/g以上1700m2/g以下の高賦活炭にメンソールを高賦活炭の飽和メンソール量に対して80以上92以下の添着率で添着したものである。BET法による比表面積は、次の方法により測定できる。使用器機;Autosorb1MPはメンソール量相対値が急激に大きくなることがわかる。さらに、図4から明らかなようにたばこロッドの巻紙の染み発生率はメンソール添着活性炭の活性炭における比表面積に依存せずに同等な値になることがわかる。以上の試験Iの結果から、メンソールの高放出性を実現しつつ、蔵置によるメンソールの経時変化および巻紙の染み発生率が少ないフィルタ付シガレットを実現するには、BET法による比表面積が1500m2/g以上1700m2/g以下の高賦活炭を持つメンソール添着活性炭を含むフィルタを使用することが適切であることを見出した。<試験II>BET法による比表面積が1700m2/gで平均粒径が400μmのヤシガラ活性炭クラレケミカル社製商品名;クラレコールGGSの賦活条件を変更して比表面積を変更した試作品を用意した。ヤシガラ活性炭にメンソール香料富士フレーバー社製をヤシガラ活性炭の飽和メンソール量に対して80~100の添着率でそれぞれ添着して6種の粒子状のメンソール添着活性炭を調製した。なお、前記BET法による比表面積が1700m2/gで平均粒径が400μmのヤシガラ活性炭の飽和メンソール量は、活性炭100重量部に対してメンソール60重量部であるため、前記添着率は活性炭:メンソール=100:48~60とした。得られた各メンソール添着活性炭を用いて試験Iと同様な方法でフィルタ付シガレットを造った。各フィルタ付シガレットの初期蔵置なしの喫煙時におけるたばこ煙中のメンソール量を試験Iと同様な方法で測定した。その結果を図5に示す。なお、図5の縦軸のメンソール量は添着率100のメンソール添着活性炭を用いたシガレットのメンソール量を1として基準化した。図5から明らかなように喫煙時のたばこ煙中のメンソール量はメンソール添着活性炭が100添着率に近い程、高くなり、添着率80未満のメンソール添着活性炭を用いた場合には喫煙時にメンソールの放出が殆ど生じないことがわかる。<試験III>BET法による比表面積が1700m2/gで平均粒径が400μmのヤシガラ活性炭クラレケミカル社製商品名;クラレコールGGSの賦活条件を変更して比表面積を変更した試作品を用意した。このヤシガラ活性炭にメンソール香料富士フレーバー社製をヤシガラ活性炭の飽和メンソール量に対して92、95、100の添着率でそれぞれ添着して3種の粒子状のメンソール添着活性炭を調製した。得られた各メンソール添着活性炭を用いて試験Iと同様な方法でフィルタ付シガレットを造った。各フィルタ付シガレットについて高温条件最大55°C、湿度35RHにて0.5ヶ月、1.5ヶ月、2.5ヶ月および3.5ヶ月蔵置後の喫煙時におけるたばこ煙中のメンソール量を試験Iと同様な方法で測定し、0.5ヶ月蔵置を基準100にしたメンソール量相対値を求めた。その結果を図6に示す。なお、図6の○は添着率92のメンソール添着活性炭を用いたシガレットのたばこ煙中のメンソール量の経時変化相対値、□は添着率95のメンソール添着活性炭を用いたシガレットのたばこ煙中のメンソール量の経時変化相対値、△は添着率100のメンソール添着活性炭を用いたシガレットのたばこ煙中のメンソール量の経時変化相対値、をそれぞれ示す。図6から明らかなように添着率95、100のメンソール添着活性炭を用いたシガレットにおいて、高温条件で蔵置3.5ヶ月経過後では0.5ヶ月時点の喫煙時のたばこ煙中のメンソール量に対し60、50になり、たばこ煙中のメンソールの経時劣化が大きくなることがわかる。これに対し、添着率92のメンソール添着活性炭を用いたシガレットにおいて、高温条件で蔵置3.5ヶ月経過後でも0.5ヶ月時点の喫煙時のたばこ煙中のメンソール量に対し85程度のたばこ煙中のメンソール量を維持できることがわかる。以上の試験II、IIIの結果から、メンソールの高放出性を実現しつつ、蔵置によるメンソールの経時変化が少ないフィルタ付シガレットを実現するには、特定の比表面積を有する高賦活炭にメンソールを高賦活炭の飽和メンソール量に対して80以上92以下の添着率で添着したメンソール添着活性炭を含むフィルタを使用することが適切であることを見出した。以下、本発明の実施例を説明する。実施例1BET法による比表面積が1700m2/gで平均粒径が400μmのヤシガラ活性炭クラレケミカル社製商品名;クラレコールGGSの賦活条件を変更して比表面積を変更した試作品を用意した。このヤシガラ活性炭にメンソール香料富士フレーバー社製をヤシガラ活性炭の飽和メンソール量に対して92の添着率で添着して粒子状のメンソール添着活性炭を調製した。なお、BET法による比表面積が1700m2/gで平均粒径が400μmのヤシガラ活性炭の飽和メンソール量は、活性炭100重量部に対してメンソール60重量部である。前記92の添着率にするには、活性炭100重量部に対してメンソール55重量部とした。得られたメンソール添着活性炭160mgを用いて前述した試験Iと同様に方法でフィルタ付シガレットを造った。比較例1フィルタにメンソール添着活性炭を配置する代わりにたばこロッドの刻みにメンソール4.0mgを添着した以外、前述した試験Iと同様に方法でフィルタ付シガレットを造った。実施例1および比較例1のフィルタ付シガレットについて、製造初期蔵置なしの喫煙時におけるたばこ煙中のメンソール量を前述した試験Iと同様な方法で測定した。その結果、実施例1のシガレットではたばこ煙中のメンソール量が0.41mg/cig,比較例1のシガレットではたばこ煙中のメンソール量が0.4mg/cig,であった。また、実施例1および比較例1のフィルタ付シガレットについて、高温条件最大55°C、湿度35RHにて1週間、5週間および9週間蔵置後の喫煙時におけるたばこ煙中のメンソール量を前述した試験Iと同様な方法で測定した。その結果を図7に示す。なお、図7の○は実施例1のシガレットにおけるたばこ煙中のメンソール量の経時変化、□は比較例1のシガレットにおけるたばこ煙中のメンソール量の経時変化、をそれぞれ示す。図7から明らかなように実施例1のシガレットは、たばこ煙中のメンソール量の経時変化が比較例1のシガレットに比べて有意に低くなることがわかる。さらに、実施例1および比較例1のフィルタ付シガレットについて、温度22°C、相対湿度60の恒温恒湿槽内で1ヶ月間保管した後、たばこロッドの巻紙に現れる染みを目視観察し、染み発生率を求めた。目視観察で染みの大きさが0.9~1.8mmを染み小、目視観察で染みの大きさが1.8mm超えを染み大と判定した。その結果を図8に示す。なお、図8において棒グラフの上部は染み大、下部は染み小を示す。図8から明らかなように実施例1のシガレットは、たばこロッドの巻紙の染み発生率が比較例1のシガレットのそれに比べて有意に減少できることがわかる。実施例2実施例1と同様なメンソール添着活性炭添着率92を用意し、メンソール添着活性炭80mgを用いて前述した試験Iと同様に方法でフィルタ付シガレットを造った。比較例2フィルタにメンソール添着活性炭を配置する代わりにたばこロッドの刻みにメンソール6.0mgを添着した以外、前述した試験Iと同様に方法でフィルタ付シガレットを造った。実施例2および比較例2のフィルタ付シガレットについて、温度22°C、相対湿度60の恒温恒湿槽内で1.5ヶ月蔵置後に以下の方法に従って吸煙パフ回数毎のメンソール量の推移を測定した。すなわち、前記蔵置後のフィルタ付シガレットを自動喫煙器にセットして2秒間吸煙し、吸煙中の粒子相成分をケンブリッジフィルタで捕集した。得られた成分をメタノールで溶媒抽出した後、ガスクロマトグラフィー分析を行い、吸煙中のメンソール量を定量した。このような吸煙を1分間の間隔で合計7回行い、各吸煙中のメンソール量を定量した。各回の吸煙によるメンソール割合は、1回~7回までの吸煙中のメンソール量を合計し、合計メンソール量で各回の吸煙のメンソール量を除すことにより求めた。その結果を図9に示す。なお、図9の○は実施例2のシガレットにおけるパフの回数毎のメンソール割合の推移、□は比較例2のシガレットにおけるパフの回数毎のメンソール割合の推移、をそれぞれ示す。図9から明らかなようにメンソール添着活性炭が分散されたフィルタを備える実施例2のシガレットは、初回のパフからメンソールを添着したたばこ刻みを有する比較例2のシガレットと同等のメンソール放出性を発現できることがわかる。すなわち、比較例2のシガレットではたばこ刻みにメンソールを添着するため、初回の吸煙から優れたメンソール放出性を示すものの、前述した図8の比較例1に示すように巻紙の染み発生率が高くなる。これに対し、実施例2のシガレットはフィルタにメンソール添着活性炭を分散させるため、たばこロッドの巻紙の染み発生率を有意に減少できると共に、初回のパフから比較例2と同等の優れたメンソール放出性を発現できる。"